(57)【要約】【課題】効率的にセシウムを吸着して回収することができる紺青を含んだセシウム吸着材を提供する。【解決手段】セシウム吸着材１０は樹脂１１と、樹脂１１中に含有された粒子状の紺青１２とを含む。このうち樹脂１１はポリビニルアルコール樹脂またはその変形化物からなる。【選択図】図１
2014108379.tif 000002
【特許請求の範囲】
【請求項１】
ポリビニルアルコール樹脂またはその変性化物からなる樹脂と、樹脂中に含有された粒子状の紺青とを備えたことを特徴とするセシウム吸着材。
【請求項２】
前記のポリビニルアルコール樹脂またはその変性化物は、温水可溶性であることを特徴とする請求項1記載のセシウム吸着材。
【請求項３】
前記のポリビニルアルコール樹脂またはその変性化物は、冷水可溶性であることを特徴とする請求項１または２記載のセシウム吸着材。
【請求項４】
前記のセシウム吸着材中のポリビニルアルコール樹脂またはその変性化物に対する紺青含有量が、９０ｗｔ％以下であることを特徴とする請求項１乃至３のいずれか記載のセシウム吸着材。
【請求項５】
フィルム状に形成されていることを特徴とする請求項１乃至４のいずれか記載のセシウム吸着材。
【請求項６】
ペレット状に形成されていることを特徴とする請求項１乃至４のいずれか一項のセシウム吸着材。
【発明の詳細な説明】
【技術分野】
【０００１】
本発明は、樹脂中に紺青を分散させたセシウム吸着材に関する。
【０００２】
更に詳しくは、本発明は紺青の有するセシウム吸着能を妨げずに樹脂で固定化することにより、効率的なセシウム吸着と回収を実施でき、かつ、微細粉末たる紺青の散布を容易に実施できる、樹脂中に紺青を分散させたセシウム吸着材に関する。
【背景技術】
【０００３】
従来、原子力発電所の事故に起因する放射性セシウムによる土壌、水域汚染が問題となっていて、セシウムイオンの吸着材として、ゼオライト、紺青が主に用いられている。
【０００４】
ゼオライトは鉱物でありながら、天然物と人工物が存在し、身近な用途として防臭、除湿性能を利用したペット用砂や床下乾燥剤等が知られている。しかしながらゼオライトは水中でセシウム以外のイオンも吸着してしまうため、例えば放射性セシウムで汚染された水田の除染をしようとしてゼオライトを散布すると、特にセシウムイオンと挙動が似ているカリウムイオンも積極的に吸着するため、除染後にイネの養分としてカリウムの投与が必要になってしまう。更に、ゼオライトはその使用量に対するセシウム吸着能が低く、ゼオライトで放射性セシウムを吸着させるためには大量のゼオライトを散布する必要があり、その結果水田がゼオライトで埋め尽くされてしまい、水田としての用をなさなくなってしまうという問題がある。
【０００５】
紺青にはプルシアンブルーその他の別称があって、青色顔料としてペンキ、インキ、枯れた芝生の染色剤等に用いられている。そして、セシウムイオンを選択的に吸着することが知られていて、チェルノブイリ原発事故後、土壌に大量散布したり、家畜の体内に存在する放射性セシウムを除去するために、家畜に経口投与することが行われている。日本国内においても東日本大震災以降、放射線医学研究所の管理の下、原発作業者への経口投与が行われている例がある。
【０００６】
また、セシウムイオンを含む陽イオン、特に所望のアルカリイオンを液体から吸着・除去し、その吸着した陽イオンを容易に脱離させる、あるいはその吸着した陽イオンを有する材料を沈殿物として液中から容易に取り出すことができる陽イオンの処理方法が研究されていて、実際の汚染現場で活用されつつある（特許文献１参照）。
【０００７】
しかしながら、紺青は微細粒子であるため飛散し易く、粉末をそのまま散布すれば除染作業者が吸引する可能性がある。このため、水に分散させてから散布する必要があるが、散布現場において混合タンク、噴霧器、水源、電源等が必要なため散布行為自体が困難である。また、元来紺青は水に不溶性だが、親水性であるため微粒子として分散するという性質のため、水に分散しにくく、現場で作業者が紺青粉末を水に分散させる作業中にも作業者が吸引する恐れがある。また、水に分散した後も水に対する溶解度が低く沈殿しやすいことから散布現場で均一な散布用水溶液を得ることは困難であった。
【０００８】
また、最近は紺青をポリエチレン樹脂に分散させて固定化し、製膜してシートや袋体を製造することも実施されているが、紺青が吸水性の低いポリエチレン樹脂に覆われているため表面に露出したごく僅かの紺青しかセシウムイオンを吸着することができず、放射性セシウム吸着材としての効果は殆ど期待できない。また、一般的な樹脂の場合、無機物を分散させることができる量は２０ｗｔ％程度が限界であり、紺青を大量に分散させると脆くなって製膜や造粒が困難になるため、紺青を大量に分散させて放射性セシウムの吸着効率を上げることができなかった。更に、紺青は１８０℃を越えると分解してしまうため、比較的低温で押し出し製膜できるポリエチレン系樹脂のインフレーション製膜しか選択肢はなかった。
【０００９】
また、一般的な吸着材のように、吸着材を充填したカラムに液体を通して物質を吸着させようとしても、紺青粒子が流出しない目の細かい封止材を用いれば、殆ど液体が通過できなくなってしまう。このため、近年はゼオライト粒子の表面を紺青でコーティングしたセシウム吸着材が、セシウム吸着塔用充填剤として用いられている。しかしながら、ゼオライト粒子表面へのコーティングは非常に難しく、高価で普及し難いのみならず、使用後に減容できないので廃棄物が嵩張って保管場所に困るという問題がある。
【００１０】
また、顔料としての紺青に着目し、紺青を繊維に固着させた放射性セシウム吸着布や、インキ化した紺青を不織布製フィルター表面に塗布した吸着材も開発されつつあるが、いずれの場合も付着させることができる紺青の量が少ないためセシウム吸着材としての性能は低く、改善が望まれている状況である。
【００１１】
他方、水溶性樹脂として、ポリビニルアルコール樹脂が知られている。例えば、冷水可溶性ポリビニルアルコールフィルムで作成した袋体に洗濯洗剤、食器洗浄機用洗剤、農薬等を収納して作成した包装体が市販されており、当該包装体を直接水中に投入し、ポリビニルアルコール樹脂を水で溶解させて包装体内容物の水溶液を得ることができる。この場合は、使用者が粉体を計量する必要が無く、かつ、粉体の飛散を防止できるという利便性から、従来より広く用いられている（特許文献２参照）。また、ポリビニルアルコール樹脂の粉末は医薬品錠剤の結合材、および、崩壊剤として用いられることがある（特許文献３参照）。
【００１２】
しかしながら、ポリビニルアルコール樹脂粉末と粉体を混合して錠剤化する際は高温で加熱する必要があるため、耐熱温度１８０℃と比較的耐熱性が低く、熱分解すると青酸ガスを発する紺青の錠剤化は行われていない。
【先行技術文献】
【特許文献】
【００１３】
【特許文献１】特開２０１１−２００８５６号公報
【特許文献２】特開平５−２１４３９８号公報
【特許文献３】特開昭６３−１４７１５号公報
【発明の概要】
【発明が解決しようとする課題】
【００１４】
本発明はこのような点を考慮してなされたものであり、紺青が樹脂で固定された状態でも、樹脂塊内部に存在する紺青がセシウムを吸着できるようにすることで、少量の吸着材で効率的なセシウム吸着ができ、かつ、回収可能なセシウム吸着材を得ることができ、さらに紺青を散布する現場において、特殊な装置を用いることなく効率的に散布でき、かつ、取り扱い者が吸引する可能性が殆ど無いセシウム吸着材を得ることを目的とする。
【００１５】
更に、紺青を分散させる樹脂を適切に選定することによって、紺青含有量が非常に高いセシウム吸着材を得て放射性セシウムの除染作業の効率化を図ることができ、生分解性を有する分散用樹脂を選定することによって、土壌に散布しても長期に亘り分散用樹脂が環境に残留することがなく、環境への負荷が少ない放射性セシウム吸着材を得ることを目的とする。
【課題を解決するための手段】
【００１６】
本発明は、ポリビニルアルコール樹脂またはその変性化物からなる樹脂と、樹脂中に含有された粒子状の紺青とを備えたことを特徴とするセシウム吸着材である。
【００１７】
本発明は、前記のポリビニルアルコール樹脂またはその変性化物は、温水可溶性であることを特徴とするセシウム吸着材である。
【００１８】
本発明は、前記のポリビニルアルコール樹脂またはその変性化物は、冷水可溶性であることを特徴とするセシウム吸着材である。
【００１９】
本発明は、前記のセシウム吸着材中のポリビニルアルコール樹脂またはその変性化物に対する紺青含有量が、９０ｗｔ％以下であることを特徴とするセシウム吸着材である。
【００２０】
本発明は、フィルム状に形成されていることを特徴とするセシウム吸着材である。
【００２１】
本発明は、ペレット状に形成されていることを特徴とするセシウム吸着材である。
【００２２】
ここで冷水可溶性とは高温の水に溶解するのは元より、１℃〜４０℃の水に容易に溶解する性質を言い、温水可溶性とは凡そ４０℃以下の水には不溶だが、少なくとも６０℃〜１００℃の水に容易に溶解する性質を言う。
【００２３】
また、セシウム原子の放射性の有無は紺青のセシウム吸着能力に影響が無いので、セシウム原子を放射性の有無で区別しない。
【発明の効果】
【００２４】
本発明に係るセシウム吸着材においては、ポリビニルアルコール樹脂またはその変性化物からなる樹脂が結合材の役割を果たすので、９０ｗｔ％という高濃度の紺青を分散させても紺青が脱落しにくい。例え脱落してもポリビニルアルコール樹脂またはその変性化物からなる樹脂に紺青が付着した状態の粒子で脱落するため、散布作業者が吸引する恐れは殆ど無い。また、ポリビニルアルコール樹脂中に高濃度の紺青を分散させることが可能なため、少量のセシウム吸着材で効率的にセシウムの除染を行うことができる。
【００２５】
本発明に係るセシウム吸着材をセシウムイオン水に浸漬すると、当該セシウム吸着材を構成するポリビニルアルコール樹脂またはその変性化物からなる樹脂が当該浸漬水に溶解しない場合には、ポリビニルアルコール樹脂またはその変性化物からなる樹脂が吸水して膨潤する。この場合、当該セシウム吸着材全体に水が行き渡ると同時にセシウムイオンもセシウム吸着材全体に行き渡るので、当該セシウム吸着材全体の紺青がセシウムイオンを吸着することができる。その際、ポリビニルアルコール樹脂またはその変性化物からなる樹脂が吸水して膨潤しても、吸水したポリビニルアルコール樹脂またはその変性化物からなる樹脂は柔軟なため当該セシウム吸着材が崩壊することはなく、セシウムイオンを吸着した紺青が脱落しにくい。
【００２６】
また、セシウムを吸着したセシウム吸着材は固形状態を維持できるので、セシウム吸着後に当該セシウム吸着材を回収することができる。
【００２７】
また、当該セシウム吸着材を構成するポリビニルアルコール樹脂またはその変性化物からなる樹脂が温水可溶性の場合、セシウム吸着後に回収した、前記セシウム吸着材のポリビニルアルコール樹脂またはその変性化物からなる樹脂を湯で溶解させ、紺青のみを分離回収することにより、廃棄物を減容することができる。
【００２８】
本発明に係るセシウム吸着材をセシウムイオン水に浸漬すると、当該セシウム吸着材を構成するポリビニルアルコール樹脂またはその変性化物からなる樹脂が当該浸漬水に溶解する場合には、ポリビニルアルコール樹脂またはその変性化物からなる樹脂が吸水して膨潤しつつ当該セシウム吸着材が崩壊し、ポリビニルアルコール樹脂またはその変性化物からなる樹脂が水に溶解して紺青が遊離するので、紺青を散布したときと同等の効果を得ることができる。
【００２９】
また、本発明に係るセシウム吸着材を湯や水に溶解させた、ポリビニルアルコール樹脂またはその変性化物からなる樹脂と紺青の混合溶液はポリビニルアルコール樹脂またはその変性化物からなる樹脂の存在によって粘調液となり、紺青が沈殿しにくく、かつポリビニルアルコール樹脂またはその変性化物からなる樹脂が展着剤として作用する。このため、当該混合溶液を植物や構造物に散布すれば、葉、樹皮、壁面等に、単なる水分散液より付着し易くなり、垂れにくい。また、付着液は乾燥すれば皮膜を形成し、当該セシウム吸着材に用いたポリビニルアルコール樹脂またはその変性化物からなる樹脂が冷水可溶性であれば、雨水、散水等により流れ落ち、また、当該セシウム吸着材に用いたポリビニルアルコール樹脂またはその変性化物からなる樹脂が温水可溶性であれば、雨水、散水等により溶解することなく付着面に留まり易い。付着面に留まったセシウム吸着材は、そのまま放置することができ、付着物ごと回収することもできる。セシウム吸着材を回収する際、本発明に係るセシウム吸着材は濃い青色を呈しているため見つけ易く、回収もれが生じにくい。
【００３０】
また、ポリビニルアルコール樹脂またはその変性化物からなる樹脂は生分解性を有するので、本発明に係るセシウム吸着材を散布した農地、山林、水源に放置しても、一般的な合成樹脂のように長期に亘り樹脂分が環境中に残留することはなく、環境への負荷が小さい。
【図面の簡単な説明】
【００３１】
【図１】図１は本発明によるセシウム吸着材であって、フィルム状に形成されたセシウム吸着材を示す図。
【図２】図２は本発明によるセシウム吸着材であって、ペレット状に形成されたセシウム吸着材を示す図。
【発明を実施するための形態】
【００３２】
以下、図面を参照して本発明によるセシウム吸着材について説明する。
【００３３】
図１に示すように、セシウム吸着材１０はフィルム状に形成され、ポリビニルアルコール樹脂またはその変性化物からなる樹脂１１と、ポリビニルアルコール樹脂またはその変性化物からなる樹脂１１中に含有された粒子状の紺青１２とを有している。
【００３４】
あるいは図２に示すように、セシウム吸着材１０をペレット状に形成してもよく、図２に示すペレット状のセシウム吸着材１０はポリビニルアルコール樹脂またはその変性化物からなる樹脂１１と、ポリビニルアルコール樹脂またはその変性化物からなる樹脂１１中に含有された粒子状の紺青とを有している。
【００３５】
次にセシウム吸着材１０の構成要素について説明する。
【００３６】
（ポリビニルアルコール樹脂）
本発明に係るセシウム吸着材１０において、紺青１２を分散させる樹脂１１としてけん化度２０％〜９９．９％のポリビニルアルコール樹脂、または、その変性化物を用いることができ、必要に応じてエチレングリコール等の可塑剤、その他の添加剤を使用したものを用いても差し支えない。
【００３７】
また、本発明に係るセシウム吸着材１０に用いるポリビニルアルコール樹脂１１はけん化度の相違によって冷水可溶性、温水可溶性、水不溶性の三つに区分でき、例えば、冷水可溶性ポリビニルアルコール樹脂を用いた場合はセシウム吸着材を水に溶かして散布したり、農地や水田へ散布する等、セシウム吸着後のセシウム吸着材の回収が困難、又は、不要な用途に好適に用いることができる。また、温水可溶性ポリビニルアルコール樹脂を用いた場合は、水溜まり、排水系等、低水温の水系からセシウムを吸着し、回収する用途に好適に用いることができ、かつ、回収後のセシウム吸着材を湯で溶解させて紺青を分離することにより減容することができる。更に、水不溶性ポリビニルアルコール樹脂を用いた場合は、セシウム吸着後のセシウム吸着材を回収できる、かつ、温水可溶性ポリビニルアルコール樹脂が溶解してしまうような高温の水系に投入することができる。尚、水不溶性ポリビニルアルコール樹脂はアルコール可溶性を有するので、エチルアルコール等のアルコールでセシウム吸着材のポリビニルアルコール樹脂を溶解させれば、紺青を分離することができる。
【００３８】
（紺青１２）
紺青１２は、下記一般式で表される無機化合物であって粒子形状をもつ。
ＭＦｅ［Ｆｅ（ＣＮ）６ ］  但し、Ｍ＝ＮＨ４ 、Ｋ、Ｆｅ
【００３９】
紺青には、プルシアンブルー、ミロリーブルー、ベルリンブルー、アイアンブルー等多くの慣用名があり、前式中Ｍが異なっても化学的にほとんど同じ性質をもち、毒性は無い。
【００４０】
粉体として流通し、一般的な粒形は０．０５μｍ〜０．１μｍである。
【００４１】
（セシウム吸着材１０）
ポリビニルアルコール樹脂に紺青を分散させる方法として溶液法、溶融混練法があって、いずれの方法でも紺青は自由な割合でポリビニルアルコール樹脂と混合することができ、かつ、同じセシウム吸着材を製造することができる。
【００４２】
また、セシウム吸着材１０は、溶液流延法、カレンダー成形法、圧縮成形法等、様々な成形法を用いて、図１に示すフィルム状、および、図２に示すペレット状等の、任意の形状に成形が可能である。ただし、紺青の耐熱温度は１８０℃であるため、セシウム吸着材１０を製造する場合、樹脂温度が１８０℃を超えないような製造工程を経ることが必要である。
【００４３】
溶液法でポリビニルアルコール樹脂に紺青を分散させる場合、紺青の割合が多すぎると乾燥後に紺青が脱落し易くなるので、ポリビニルアルコール樹脂に対する紺青の混合割合は７５ｗｔ％以下にするとよい。尚、水中に散布する場合等、紺青が脱落しても構わない用途に使用する場合には、ポリビニルアルコール樹脂と紺青の混合割合は７５ｗｔ％を越えても構わず、ポリビニルアルコール樹脂に対する紺青の混合割合は９０ｗｔ％程度まで高めることができる。
【００４４】
尚、溶融混練法でポリビニルアルコール樹脂に紺青を分散させる場合、紺青の割合が大きくなると増粘したり、均一に混合するのに要する時間が長くなって製造効率が著しく低下する。このため、溶融混練法でより均一な分散を必要とする場合のポリビニルアルコール樹脂に対する紺青の混合割合は、通常は４０ｗｔ％以下である。他方、さほど均一性を求めない場合は、ポリビニルアルコール樹脂に対する紺青の混合割合を６０ｗｔ％程度まで高めることもできる。
【００４５】
また、本発明に係るペレット状のセシウム吸着材１０（図２）は、タンク、攪拌装置、ポンプ等を用いることなく、人の手で畑、水田、山林、空地、水路、道路等に散布することができ、かつ、濃い青色を呈しているため、散布後、散布量を目視確認できるので散布むらを防止することができる。尚、適度な大きさに造粒すれば、通常の農作業で使用する肥料散布装置を用いて散布することができる。また、水系に散布する場合、水の流れが無かったり、ごく僅かであれば、本発明に係るセシウム吸着材は速やかに沈んで水底の表面に沈着するので、散布後放置しても当該水系内で偏在しにくい。
【００４６】
また、本発明に係るフィルム状のセシウム吸着材１０（図１）は、散布対象域に敷き詰めることによって、ペレット状セシウム吸着材より更に計画的に、かつ、散布作業者の能力や感覚に頼ることなく紺青を定量的に散布することができる。また、ばら撒く行為が不要で、敷設するだけで済むので、散布作業者の負担を軽減できる。
【００４７】
通常、本発明に係るセシウム吸着材の紺青含有割合は、高いほど効率的だが、紺青散布量を減らして均一に散布したい場合や、セシウム吸着材を回収し、廃棄する際に一般廃棄物として処理したい場合等に用いるセシウム吸着材は、故意に紺青含有割合を低下させることがある。
【００４８】
本発明に係るセシウム吸着材において、紺青の含有割合が数ｐｐｍのセシウム吸着材でも容易に製造することができる。
【００４９】
また、本発明に係るセシウム吸着材には必要に応じて可塑剤、酸化防止剤、アンチブロッキング剤、耐候剤等や、水に溶かす際には崩壊剤等の任意の添加剤を添加してもよい。
【００５０】
また、ポリビニルアルコール樹脂またはその変性化物からなる樹脂中に発泡剤を添加して発泡させることによってセシウム吸着材を多孔質とし、セシウム吸着材が水を吸収しやすくすると共にセシウム吸着材の表面積を増加させ、よりセシウムを吸着しやすくすることもできる。
【実施例１】
【００５１】
次に、実施例及び比較例により本発明を更に詳述する。
【００５２】
（セシウム吸着材の製造）
冷水可溶性ポリビニルアルコールフィルム（製品名「ソルブロンＫＡ」、アイセロ化学株式会社製）５ｇを水２５ｍｌに溶解させた粘調液に紺青（製品名「９０５紺青」、大日精化工業株式会社製）５ｇを加えて混合し、セシウム吸着材原液を得た。前記セシウム吸着材原液をポリエチレンテレフタレイトフィルム上に載せ、約１５０ｍｍ×２００ｍｍの長方形に伸ばしてから７０℃のオーブンで乾燥させて本発明によるフィルム状のセシウム吸着材（紺青５０％）を得た（図１参照）。
【００５３】
また、同様に冷水可溶性ポリビニルアルコール樹脂５ｇを水２５ｍｌに溶解させた後、紺青１５ｇを混合してポリエチレンテレフタレイトフィルム上に載せ、乾燥させて本発明によるフィルム状のセシウム吸着材（紺青７５％）と、冷水可溶性ポリビニルアルコール樹脂５ｇを水２５ｍｌに溶解させた後、紺青４５ｇを混合してポリエチレンテレフタレイトフィルム上に載せ乾燥させて、本発明によるフィルム状のセシウム吸着材（紺青９０％）を得た。
【００５４】
その結果、紺青５０％と紺青７５％のフィルム状のセシウム吸着材表面はほぼ滑らかで、セシウム吸着材を指で擦っても紺青の脱落は認められず、指に紺青が付着することは無かったが、紺青９０％のセシウム吸着材は表面がザラついていて、指で擦るとセシウム吸着材表面の紺青が少量脱落し、指に紺青とセシウム吸着材の破片が付着した。
【００５５】
（崩壊性試験）
前記３種類のフィルム状セシウム吸着材を５ｍｍ×１５ｍｍの大きさに、２片ずつ切り取って、水を入れた１０ｍｌねじ口試験管に入れて栓を閉め、静置して状態を観察した。
【００５６】
その結果、いずれのセシウム吸着材も数分から数十分で崩壊し、粉々になった。また、崩壊した後に試験管を振とうすると紺青水溶液が得られた。但し、前記紺青水溶液は放置すると殆どの紺青は沈殿し、薄い青色を呈する溶液になった。
【実施例２】
【００５７】
（セシウム吸着材の製造）
温水可溶性ポリビニルアルコールフィルム（製品名「ソルブロンＮＰ」、アイセロ化学株式会社製）５ｇを約９０℃の水２５ｍｌに溶解させた粘調液に紺青（製品名「９０５紺青」、大日精化工業株式会社製）５ｇを加えて混合し、セシウム吸着材原液を得た。前記セシウム吸着材原液をポリエチレンテレフタレイトフィルム上に載せ、約１５０ｍｍ×２００ｍｍの長方形に伸ばしてから７０℃のオーブンで乾燥させて本発明によるフィルム状のセシウム吸着材（紺青５０％）を得た（図１参照）。
【００５８】
尚、一旦水に溶解した温水可溶性ポリビニルアルコール樹脂は、温度が低下しても凝固や析出をせず、液体状態を保つので、冷水可溶性ポリビニルアルコール樹脂と同等に扱うことができる。
【００５９】
また、同様に温水可溶性ポリビニルアルコール樹脂５ｇを約９０℃の水２５ｍｌに溶解させた後、紺青１５ｇを混合してポリエチレンテレフタレイトフィルム上に載せ、乾燥させて本発明によるフィルム状のセシウム吸着材（紺青７５％）と、温水可溶性ポリビニルアルコール樹脂５ｇを約９０℃の水２５ｍｌに溶解させた後、紺青４５ｇを混合してポリエチレンテレフタレイトフィルム上に載せ乾燥させて、本発明によるフィルム状のセシウム吸着材（紺青９０％）を得た。
【００６０】
その結果、紺青５０％と紺青７５％のセシウム吸着材表面はほぼ滑らかで、セシウム吸着材を指で擦っても紺青の脱落は認められず、指に紺青が付着することは無かった。しかしながら、紺青９０％のセシウム吸着材は表面がザラついていて、指で擦るとセシウム吸着材表面の紺青が少量脱落し、指に紺青とセシウム吸着材の破片が付着した。
【００６１】
（崩壊性試験）
前記３種類のフィルム状セシウム吸着材を５ｍｍ×１５ｍｍの大きさに、２片ずつ切り取って、水を入れた１０ｍｌねじ口試験管に入れて栓を閉め、１ヶ月静置して状態を観察した。
【００６２】
その結果、いずれのセシウム吸着材も、１ヶ月経過後も原形を保ったままで、かつ、試験管内の水の、紺青による着色は認められなかった。
【００６３】
このことによって、本発明に係るセシウム吸着材は水に浸漬した後の回収が可能であることが確認できた。
【実施例３】
【００６４】
（セシウム吸着試験）
セシウム濃度約５００ｐｐｂの塩化セシウム標準溶液１００ｍｌ中に実施例２で製造した本発明に係る紺青５０％セシウム吸着材２ｇを投入し、２４時間静置した後、残存セシウム濃度をＩＣＰ質量分析計で測定し、塩化セシウム標準溶液のセシウム濃度から前記残存セシウム濃度を引いた値を塩化セシウム標準溶液のセシウム濃度で割って百を乗じた数値をセシウム吸着率として算出した結果、前記本発明に係る紺青５０％セシウム吸着材のセシウム吸着率は９４％であった。
【００６５】
この結果から、本発明に係るセシウム吸着材はポリビニルアルコール樹脂が吸水すると同時に、水溶液中のセシウムイオンを吸着することが確かめられた。
【００６６】
〔比較例〕
（セシウム吸着試験）
実施例３で用いた塩化セシウム標準溶液１００ｍｌ中に実施例１に使用した紺青を５０ｗｔ％分散させた低密度ポリエチレンフィルム２ｇを投入し、２４時間静置した後、残存セシウム濃度をＩＣＰ質量分析計で測定し、塩化セシウム標準溶液のセシウム濃度から前記残存セシウム濃度を引いた値を塩化セシウム標準溶液のセシウム濃度で割って百を乗じた数値をセシウム吸着率として算出した結果、前記５０ｗｔ％の紺青を含む低密度ポリエチレンフィルムのセシウム吸着率は５％であった。
【００６７】
この結果から、吸水性が殆ど無いポリエチレン樹脂に分散した紺青は、ポリエチレン樹脂表面近傍に存在する僅かな紺青しかセシウムを吸着することができず、実用性に乏しいことが明白になると共に、本発明に係るセシウム吸着材の有用性が確認できた。
【実施例４】
【００６８】
（セシウム吸着材の製造）
温水可溶性ポリビニルアルコールフィルム（製品名「ソルブロンＮＰ」、アイセロ化学株式会社製）５ｇを約９０℃の水１５ｍｌに溶解させた粘調液に紺青（製品名「９０５紺青」、大日精化工業株式会社製）４５ｇを加えて混合し、セシウム吸着材原液を得た。前記セシウム吸着材原液を直径２ｍｍの棒状に成型した後長さ６ｍｍに切断し、７０℃のオーブンで乾燥させて本発明によるペレット状のセシウム吸着材（紺青９０％）のペレットを得た（図２参照）。
【００６９】
（崩壊性試験）
坪量４０ｇ／ｍ２ヒートシール性不織布（製品名「エルベスＳ０４０３ＷＤＯ」、ユニチカ株式会社製）にヒートシールを施して作成した内寸８５ｍｍ×５５ｍｍの平袋に、前記ペレット状のセシウム吸着材２０ｇを収納した包装体を水を入れたガラスビーカーに浸漬し、４０℃で１ヶ月静置して状態を観察した。
【００７０】
その結果、ビーカーの底部に僅かに紺青の粒子が認められたが、ペレット状のセシウム吸着材は原形を保ったままであった。
【００７１】
このことによって、本発明に係るセシウム吸着材は水に浸漬した後の回収が可能であることが確認できた。
【００７２】
（紺青分離試験）
前記の包装体から取り出したペレットを９０℃の湯中で２０分間加温しながらガラスビーカー中で攪拌した後、室温で２４時間放置した。その結果、ポリビニルアルコール樹脂は溶解し、紺青の沈殿と薄い紺青色の上澄み液とに分離した。その後、上澄み液を別のビーカーに移し、沈殿を９０℃のオーブンで乾燥させて紺青を得た。
【００７３】
このことによって、本発明に係るセシウム吸着材は水に浸漬した後回収し、紺青のみを分離することができ、かつセシウム吸着材を減容させることが可能であることを確認できた。
【００７４】
尚、セシウム吸着材から分離した紺青が放射性セシウムを吸着していて、保管中の放射性セシウムの崩壊熱により温度が上昇し、紺青が分解して青酸ガスの発生する可能性がある場合には、分離した紺青を高温で分解させる処理を施してから保管するとよい。
【００７５】
また、低濃度の紺青とポリビニルアルコール樹脂からなる前記上澄み液は、水分を蒸発させれば少量の紺青を含有するポリビニルアルコール樹脂が得られるので、これに廃棄、または、再溶解等の処理を施せばよい。
【実施例５】
【００７６】
（セシウム吸着材の製造）
冷水可溶性ポリビニルアルコールフィルム（製品名「ソルブロンＫＡ」、アイセロ化学株式会社製）５ｇを約９０℃の水１５ｍｌに溶解させた粘調液に紺青（製品名「９０５紺青」、大日精化工業株式会社製）４５ｇを加えて混合し、セシウム吸着材原液を得た。前記セシウム吸着材原液を直径２ｍｍの棒状に成型した後長さ６ｍｍに切断し、７０℃のオーブンで乾燥させて本発明によるペレット状のセシウム吸着材（紺青９０％）のペレットを得た（図２参照）。
【００７７】
（崩壊性試験）
前記ペレット状のセシウム吸着材２０ｇを収納した包装体を３０℃の水を入れたガラスビーカーに浸漬し、１時間静置して状態を観察した。
【００７８】
その結果、ペレット状のセシウム吸着材は崩壊して粉々になり、ビーカー中の水が薄い紺青色に着色した。
【００７９】
このことによって、本発明に係るセシウム吸着材を水系に散布して崩壊させることによって水系に拡散させることが可能であることを確認できた。
【符号の説明】
【００８０】
１０  セシウム吸着材
１１  ポリビニルアルコールまたはその変性化物からなる樹脂
１２  紺青
【図１】
2014108379.tif 000003
【図２】
2014108379.tif 000004